(57)【特許請求の範囲】
【請求項１】
ピロキシカムの局所的な局所投与のためのマトリックスパッチであって、
該マトリックスパッチは、除去可能なカバー層、適合性の裏打ち層、および該除去可能なカバー層と該適合性の裏打ち層との間のピロキシカム含有自己接着マトリックス層からなり、
該自己接着マトリックス層は、以下の本質的な重要な要素：
アクリルコポリマー自己接着基剤であって、その中に以下：
薬学的に有効な量のピロキシカム、
ペトロラタム、
ポリビニルピロリドン、ならびに
ジメチルイソソルビドおよびジエチレングリコールのモノアルキルエーテルの一方または両方
を維持するアクリルコポリマー自己接着基剤、
のみを含有する、マトリックスパッチ。
【請求項２】
前記自己接着マトリックス層が、前記除去可能なカバー層の除去後に前記裏打ち層上に残り、そして該自己接着マトリックス層から皮膚を通しての前記ピロキシカムの局所的な浸透のために、該皮膚と接触して配置され得る、請求項１に記載のマトリックスパッチ。
【請求項３】
前記自己接着マトリックス層が、０．１％〜１５％のピロキシカムを含有する、請求項１に記載のマトリックスパッチ。
【請求項４】
前記自己接着マトリックス層が、１％〜５％のピロキシカムを含有する、請求項３に記載のマトリックスパッチ。
【請求項５】
前記自己接着マトリックス層が、ジメチルイソソルビドを含有し、ジエチレングリコールのモノアルキルエーテルを含有しない、請求項１に記載のマトリックスパッチ。
【請求項６】
前記自己接着マトリックス層が、ジエチレングリコールのモノアルキルエーテルを含有し、ジメチルイソソルビドを含有しない、請求項１に記載のマトリックスパッチ。
【請求項７】
前記ジエチレングリコールのモノアルキルエーテルが、ジエチレングリコールのモノエチルエーテルである、請求項１に記載のマトリックスパッチ。
【請求項８】
前記アクリルコポリマー自己接着基剤がＤｕｒｏ−Ｔａｋ  ３８７−２０５２である、請求項１に記載のマトリックスパッチ。
【請求項９】
前記裏打ち層が、片面が医療等級の感圧性接着剤でコーティングされ、そして該面に前記マトリックス層がキャスティングされた不織布である、請求項１に記載のマトリックスパッチ。
【請求項１０】
前記除去可能なカバー層が、フルオロポリマーでコーティングされたポリエステルフィルムである、請求項１に記載のマトリックスパッチ。
【請求項１１】
前記自己接着マトリックス層が、ジメチルイソソルビドおよびジエチレングリコールのモノアルキルエーテルを含有する、請求項１に記載のマトリックスパッチ。
【請求項１２】
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置するための、請求項１に記載のマトリックスパッチであって、局所的に該マトリックスパッチは局所的に付着させられることを特徴する、マトリックスパッチ。
【請求項１３】
ピロキシカムの局所的な局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層からなり、
該自己接着マトリックス層は、以下の本質的な重要な要素：
アクリルコポリマー自己接着基剤であって、その中に以下：
薬学的に有効な量のピロキシカム、
ペトロラタム、
ポリビニルピロリドン、
溶媒、および
ジメチルイソソルビドおよびジエチレングリコールのモノアルキルエーテルの一方または両方
を維持するアクリルコポリマー自己接着基剤、
のみを含有する、マトリックスパッチ。
【請求項１４】
前記溶媒が、テトラヒドロフランである、請求項１３に記載のマトリックスパッチ。
【請求項１５】
前記溶媒がエバポレーションにより除去される、請求項１３に記載のマトリックスパッチ。
【請求項１６】
前記溶媒の除去後のピロキシカムの重量百分率が、１％〜５％のピロキシカムである、請求項１５に記載のマトリックスパッチ。
【請求項１７】
前記自己接着マトリックス層が、前記除去可能なカバー層の除去後に前記裏打ち層上に残り、そして該自己接着マトリックス層から皮膚を通しての前記ピロキシカムの局所的な浸透のために、該皮膚と接触して配置され得る、請求項１３に記載のマトリックスパッチ。
【請求項１８】
前記自己接着マトリックス層が、０．１％〜１５％のピロキシカムを含有する、請求項１３に記載のマトリックスパッチ。
【請求項１９】
前記自己接着マトリックス層が、１％〜５％のピロキシカムを含有する、請求項１３に記載のマトリックスパッチ。
【請求項２０】
前記自己接着マトリックス層が、ジメチルイソソルビドを含有し、ジエチレングリコールのモノアルキルエーテルを含有しない、請求項１３に記載のマトリックスパッチ。
【請求項２１】
前記自己接着マトリックス層が、ジエチレングリコールのモノアルキルエーテルを含有し、ジメチルイソソルビドを含有しない、請求項１３に記載のマトリックスパッチ。
【請求項２２】
前記自己接着マトリックス層が、ジメチルイソソルビド、およびジエチレングリコールのモノアルキルエーテルを含有する、請求項１３に記載のマトリックスパッチ。
【請求項２３】
前記ジエチレングリコールのモノアルキルエーテルが、ジエチレングリコールのモノエチルエーテルである、請求項１３に記載のマトリックスパッチ。
【請求項２４】
前記アクリルコポリマー自己接着基剤がＤｕｒｏ−Ｔａｋ  ３８７−２０５２である、請求項１３に記載のマトリックスパッチ。
【請求項２５】
前記裏打ち層が、片面が医療等級の感圧性接着剤でコーティングされ、そして該面に前記マトリックス層がキャスティングされた不織布である、請求項１３に記載のマトリックスパッチ。
【請求項２６】
前記除去可能なカバー層が、フルオロポリマーでコーティングされたポリエステルフィルムである、請求項１３に記載のマトリックスパッチ。
【請求項２７】
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置するための、請求項１３に記載のマトリックスパッチであって、局所的に該マトリックスパッチは局所的に付着させられることを特徴する、マトリックスパッチ。
【発明の詳細な説明】
【技術分野】
【０００１】
（関連出願の引用）
本願は、米国特許法第１１９条第ｅ項のもとで、２０１０年５月２７日に出願された米国仮出願番号６１／３９６，３４７に対する優先権を主張する。この仮出願は、その全体が本明細書中に参考として援用される。
【０００２】
（発明の分野）
本発明は、ピロキシカム（周知のＮＳＡＩＤ）の局所（すなわち、経皮）送達のためのマトリックスパッチ、ならびにそれを用いる急性および慢性の疼痛および炎症の処置の方法に関する。これらの疼痛および炎症は特に、鎮痛薬および／または抗炎症薬（この場合にはピロキシカム）の投薬を必要とする、スポーツ傷害により引き起こされる疼痛および炎症であるか、または他の筋肉痛もしくは傷害である。
【背景技術】
【０００３】
（発明の背景）
疼痛は、大きく動的な需要を与える。非ステロイド性抗炎症薬（ＮＳＡＩＤ）は、世界中で最も一般的に処方される薬物のうちでも最たるものであり、そして全ての有害な薬物反応の報告のうちの約４分の１の原因である。ＮＳＡＩＤは、リウマチ病を罹患する患者（重篤な胃腸（ＧＩ）の合併症の危険性が増大した集団）のために広く処方されている。ＮＳＡＩＤの局所投与は、全身性の有害な影響（例えば、消化性潰瘍疾患およびＧＩ出血）の発生を低下させながら、罹患組織への局所的な増強された薬物送達という利点を与える。従って、疼痛を局所的に処置することが好ましい。なぜなら、活性薬物分子を疼痛および炎症が局所的である箇所に送達し、そしていわゆる初回通過代謝を回避し、これによって、全身の曝露および有害な影響を最小にするからである。医師および患者の、安全な、有効な、簡便な、部位特異的な疼痛管理を与えし得る、処方薬治療に対する興味および要求が増大している。
【０００４】
皮膚を通して薬物を局所送達する際に、多くの技術的挑戦が存在する。局所投与されるＮＳＡＩＤは、ゆっくりと少量ずつ、全身循環に浸透する。局所投与後のバイオアベイラビリティおよび最大血漿中ＮＳＡＩＤ濃度は、等価な経口投与と比較して、一般にそれぞれ５％および１５％低い。製品処方物は、局所送達の成功（例えば、薬物の浸透速度、皮膚の刺激、および製品の安定性）に対して劇的な影響を有する。従って、処方薬の強度（ｐｒｅｓｃｒｉｐｔｉｏｎ−ｓｔｒｅｎｇｔｈ）の局所ＮＳＡＩＤが、２００８年初期以来米国においてのみ入手可能であったことは、驚くべきことではない。
【０００５】
当該分野は、ヒトと動物との両方において、疼痛および炎症を取り扱う方法を充分に備えている。世界中の医学文献および特許が、これらの状態が処置され得る多くの方法を記載しており、多かれ少なかれ、所定の状況において成功している。経口投与される剤形は、鎮痛薬および抗炎症薬の主要でないとしても１つの適切な投与形態である。経口投与は、必然的に全身投与であるので、多くの例において、望ましくない有害な副作用を引き起こす。別の投与形態は、薬物が皮膚を通して局所的に投与される、局所投与である。局所投与の１つの形態は、パッチの使用による形態であり、これらのパッチは、多くの異なる形態を取り得る。本発明は、疼痛および炎症の経皮処置のための、ピロキシカムを含有する新規なマトリックス型パッチに関する。
【０００６】
ピロキシカムの局所投薬のための新規マトリックスパッチ、ならびにこのマトリックスパッチを用いて急性および慢性の疼痛および炎症を処置する方法を提供することが望ましい。本発明のマトリックスパッチは、皮膚を通しての優れた薬物浸透を有する。すなわち、より多くのピロキシカムが送達され、これによって、所定の治療有効量のピロキシカムの所定の期間にわたる投与を達成するために、小さいパッチが使用されることを可能にする。このことは、匹敵する量のピロキシカムの経口投与または全身投与よりも良好な臨床効力および減少した副作用をもたらすはずである。さらに、本発明のマトリックスパッチは、有用な市販可能な製品のために必要な、優れた物理的安定性および化学的安定性を有する。本発明のマトリックスパッチは、皮膚の刺激がほとんどまたは全くなく、哺乳動物の皮膚と極めて適合性である。
【発明の概要】
【課題を解決するための手段】
【０００７】
（発明の要旨）
本発明は、ピロキシカムの局所（すなわち、経皮）投与のための新規マトリックスパッチ、ならびに急性および慢性の疼痛および炎症、ならびに関連する症状の局所処置のための方法に関する。本発明は、部分的には、経皮パッチでの最小数の成分の使用が、認容可能な治療用パッチを提供するのみでなく、ピロキシカムを患者に効果的に送達もするということの発見に基づく。本発明のマトリックスパッチは、同じ活性成分を含む他のマトリックスパッチと比較して、より大きい安定性を有することが想定される。具体的には、１つの局面において、このマトリックスは、アクリルコポリマー自己接着基剤中の薬学的に有効な量のピロキシカムから本質的になり、この基剤はさらに、ペトロラタム、ポリビニルピロリドン、ならびにジメチルイソソルビドおよび／またはジエチレングリコールのモノアルキルエーテルのいずれかを含有する。本発明のマトリックスパッチは、ピロキシカムの有利な効果を達成するために、所定の期間にわたって局所的にピロキシカムが吸収されることが意図される部位（単数または複数）に、ピロキシカムを送達する。これらのパッチは、ピロキシカムがこのマトリックスパッチから溶出するにつれて、ある期間にわたるピロキシカムの迅速な、または即座の放出のため、あるいは所望であれば、より長期間にわたる制御放出または徐放のために調製され得る。
【０００８】
その最も広い局面において、本発明は、治療有効量のピロキシカムを、皮膚と接触させて配置される自己接着マトリックス内に有する、新規マトリックスパッチに関する。本発明のマトリックスパッチは、皮膚を通してのピロキシカムの優れた浸透を示し、従って、疼痛および／または炎症が起こっている部位（単数または複数）への局所的なピロキシカムの効果的な経皮投与を可能にする。従って、ピロキシカムは、全身投与によって生じ得る望ましくない有害な副作用を可能な程度まで最小にするように、局所投与される。
【０００９】
本発明のマトリックスパッチは、慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎（ｌａｔｅｒａｌ  ｅｐｉｃｏｎｄｙｌｏｓｉｓ）、腰部の疼痛および傷害などに関連する急性および慢性の疼痛および炎症の局所処置において有用である。
一実施形態において、例えば、以下の項目が提供される。
（項目１）
ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、薬学的に有効な量のピロキシカムをアクリルコポリマー自己接着基剤中に含有し、該基剤はさらに、ペトロラタム、ポリビニルピロリドン、ならびにジメチルイソソルビドおよび／またはジエチレングリコールのモノアルキルエーテルのいずれかを含有する、マトリックスパッチ。
（項目２）
前記自己接着マトリックス層が、前記除去可能なカバー層の除去後に前記裏打ち層上に残り、そして該自己接着マトリックス層から皮膚を通しての前記ピロキシカムの浸透のために、該皮膚と接触して配置され得る、項目１に記載のマトリックスパッチ。
（項目３）
前記自己接着マトリックス層が、約０．１％〜約１５％のピロキシカムを含有する、項目１に記載のマトリックスパッチ。
（項目４）
前記自己接着マトリックス層が、約１％〜約５％のピロキシカムを含有する、項目３に記載のマトリックスパッチ。
（項目５）
前記自己接着マトリックス層が、約１．１％のピロキシカムを含有する、項目４に記載のマトリックスパッチ。
（項目６）
前記自己接着マトリックス層が、約１．５％のピロキシカムを含有する、項目４に記載のマトリックスパッチ。
（項目７）
前記自己接着マトリックス層が、約１．７％のピロキシカムを含有する、項目４に記載のマトリックスパッチ。
（項目８）
前記自己接着マトリックス層が、約１．８％のピロキシカムを含有する、項目４に記載のマトリックスパッチ。
（項目９）
前記自己接着マトリックス層が、約２％のピロキシカムを含有する、項目４に記載のマトリックスパッチ。
（項目１０）
前記自己接着マトリックス層が、約２．２％のピロキシカムを含有する、項目４に記載のマトリックスパッチ。
（項目１１）
前記自己接着マトリックス層が、約２．４％のピロキシカムを含有する、項目４に記載のマトリックスパッチ。
（項目１２）
前記自己接着マトリックス層が、約２．９％のピロキシカムを含有する、項目４に記載のマトリックスパッチ。
（項目１３）
前記自己接着マトリックス層が、約３．１％のピロキシカムを含有する、項目４に記載のマトリックスパッチ。
（項目１４）
前記自己接着マトリックス層が、ジメチルイソソルビドを含有する、項目１に記載のマトリックスパッチ。
（項目１５）
前記自己接着マトリックス層が、ジエチレングリコールのモノアルキルエーテルを含有する、項目１に記載のマトリックスパッチ。
（項目１６）
前記ジエチレングリコールのモノアルキルエーテルが、ジエチレングリコールのモノエチルエーテルである、項目１５に記載のマトリックスパッチ。
（項目１７）
前記アクリルコポリマー自己接着基剤がＤｕｒｏ−Ｔａｋ  ３８７−２０５２である、項目１に記載のマトリックスパッチ。
（項目１８）
前記裏打ち層が、片面が医療等級の感圧性接着剤でコーティングされ、そして該面に前記マトリックス層がキャスティングされた不織布である、項目１に記載のマトリックスパッチ。
（項目１９）
前記除去可能なカバー層が、フルオロポリマーでコーティングされたポリエステルフィルムである、項目１に記載のマトリックスパッチ。
（項目２０）
ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、アクリルコポリマー自己接着基剤中の薬学的に有効な量のピロキシカムから本質的になり、該基剤はさらに、ペトロラタム、ポリビニルピロリドン、およびジメチルイソソルビドを含有する、マトリックスパッチ。
（項目２１）
前記自己接着マトリックス層が、約０．１％〜約１５％のピロキシカムを含有する、項目２０に記載のマトリックスパッチ。
（項目２２）
前記自己接着マトリックス層が、約１％〜約５％のピロキシカムを含有する、項目２１に記載のマトリックスパッチ。
（項目２３）
前記自己接着マトリックス層が、約１．１％のピロキシカムを含有する、項目２２に記載のマトリックスパッチ。
（項目２４）
前記自己接着マトリックス層が、約１．５％のピロキシカムを含有する、項目２３に記載のマトリックスパッチ。
（項目２５）
前記自己接着マトリックス層が、約１．７％のピロキシカムを含有する、項目２３に記載のマトリックスパッチ。
（項目２６）
前記自己接着マトリックス層が、約１．８％のピロキシカムを含有する、項目２３に記載のマトリックスパッチ。
（項目２７）
前記自己接着マトリックス層が、約２％のピロキシカムを含有する、項目２３に記載のマトリックスパッチ。
（項目２８）
前記自己接着マトリックス層が、約２．２％のピロキシカムを含有する、項目２３に記載のマトリックスパッチ。
（項目２９）
前記自己接着マトリックス層が、約２．４％のピロキシカムを含有する、項目２３に記載のマトリックスパッチ。
（項目３０）
前記自己接着マトリックス層が、約２．９％のピロキシカムを含有する、項目２３に記載のマトリックスパッチ。
（項目３１）
前記自己接着マトリックス層が、約３．１％のピロキシカムを含有する、項目２３に記載のマトリックスパッチ。
（項目３２）
前記アクリルコポリマー自己接着基剤がＤｕｒｏ−Ｔａｋ  ３８７−２０５２である、項目２０に記載のマトリックスパッチ。
（項目３３）
前記自己接着マトリックス層が、約１％〜約５％のピロキシカムを含有し、前記裏打ち層が、片面が医療等級の感圧性接着剤でコーティングされ、そして該面に前記マトリックス層がキャスティングされた不織布であり、そして前記除去可能なカバー層が、フルオロポリマーでコーティングされたポリエステルフィルムである、項目２０に記載のマトリックスパッチ。
（項目３４）
前記自己接着マトリックス層が、約１．１％のピロキシカムを含有する、項目３３に記載のマトリックスパッチ。
（項目３５）
前記自己接着マトリックス層が、約１．５％のピロキシカムを含有する、項目３３に記載のマトリックスパッチ。
（項目３６）
前記自己接着マトリックス層が、約１．７％のピロキシカムを含有する、項目３３に記載のマトリックスパッチ。
（項目３７）
前記自己接着マトリックス層が、約１．８％のピロキシカムを含有する、項目３３に記載のマトリックスパッチ。
（項目３８）
前記自己接着マトリックス層が、約２％のピロキシカムを含有する、項目３３に記載のマトリックスパッチ。
（項目３９）
前記自己接着マトリックス層が、約２．２％のピロキシカムを含有する、項目３３に記載のマトリックスパッチ。
（項目４０）
前記自己接着マトリックス層が、約２．４％のピロキシカムを含有する、項目３３に記載のマトリックスパッチ。
（項目４１）
前記自己接着マトリックス層が、約２．９％のピロキシカムを含有する、項目３３に記載のマトリックスパッチ。
（項目４２）
前記自己接着マトリックス層が、約３．１％のピロキシカムを含有する、項目３３に記載のマトリックスパッチ。
（項目４３）
ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、アクリルコポリマー自己接着基剤中の薬学的に有効な量のピロキシカムから本質的になり、該基剤はさらに、ペトロラタム、ポリビニルピロリドン、およびジエチレングリコールのモノエチルエーテルを含有する、マトリックスパッチ。
（項目４４）
前記自己接着マトリックス層が、約０．１％〜約１５％のピロキシカムを含有する、項目４３に記載のマトリックスパッチ。
（項目４５）
前記自己接着マトリックス層が、約１％〜約５％のピロキシカムを含有する、項目４４に記載のマトリックスパッチ。
（項目４６）
前記自己接着マトリックス層が、約１．１％のピロキシカムを含有する、項目４５に記載のマトリックスパッチ。
（項目４７）
前記自己接着マトリックス層が、約１．５％のピロキシカムを含有する、項目４５に記載のマトリックスパッチ。
（項目４８）
前記自己接着マトリックス層が、約１．７％のピロキシカムを含有する、項目４５に記載のマトリックスパッチ。
（項目４９）
前記自己接着マトリックス層が、約１．８％のピロキシカムを含有する、項目４５に記載のマトリックスパッチ。
（項目５０）
前記自己接着マトリックス層が、約２％のピロキシカムを含有する、項目４５に記載のマトリックスパッチ。
（項目５１）
前記自己接着マトリックス層が、約２．２％のピロキシカムを含有する、項目４５に記載のマトリックスパッチ。
（項目５２）
前記自己接着マトリックス層が、約２．４％のピロキシカムを含有する、項目４５に記載のマトリックスパッチ。
（項目５３）
前記自己接着マトリックス層が、約２．９％のピロキシカムを含有する、項目４５に記載のマトリックスパッチ。
（項目５４）
前記自己接着マトリックス層が、約３．１％のピロキシカムを含有する、項目４５に記載のマトリックスパッチ。
（項目５５）
前記アクリルコポリマー自己接着基剤がＤｕｒｏ−Ｔａｋ  ３８７−２０５２である、項目４３に記載のマトリックスパッチ。
（項目５６）
前記自己接着マトリックス層が、約１％〜約５％のピロキシカムを含有し、前記裏打ち層が、片面が医療等級の感圧性接着剤でコーティングされ、そして該面に前記マトリックス層がキャスティングされた不織布であり、そして前記除去可能なカバー層が、フルオロポリマーでコーティングされたポリエステルフィルムである、項目４３に記載のマトリックスパッチ。
（項目５７）
ピロキシカムの局所投与のためのマトリックスパッチであって、該マトリックスパッチは、除去可能なカバー層、適合性の裏打ち層、および該除去可能なカバー層と該適合性の裏打ち層との間のピロキシカム含有自己接着マトリックス層から本質的になり、該自己接着マトリックス層は、薬学的に有効な量のピロキシカムをアクリルコポリマー自己接着基剤中に含有し、該基剤はさらに、ペトロラタム、ポリビニルピロリドン、溶媒、およびジメチルイソソルビドまたはジエチレングリコールのモノアルキルエーテルのいずれかを含有する、マトリックスパッチ。
（項目５８）
前記溶媒がテトラヒドロフランである、項目５７に記載のマトリックスパッチ。
（項目５９）
前記自己接着マトリックス層が、前記除去可能なカバー層の除去後に前記裏打ち層上に残り、そして該自己接着マトリックス層から皮膚を通しての前記ピロキシカムの浸透のために、該皮膚と接触して配置され得る、項目５７に記載のマトリックスパッチ。
（項目６０）
前記自己接着マトリックス層が、約０．１％〜約１５％のピロキシカムを含有する、項目５７または項目５８に記載のマトリックスパッチ。
（項目６１）
前記自己接着マトリックス層が、約０．５％〜約３％のピロキシカムを含有する、項目６０に記載のマトリックスパッチ。
（項目６２）
前記自己接着マトリックス層が、約０．９１％のピロキシカムを含有する、項目６１に記載のマトリックスパッチ。
（項目６３）
前記自己接着マトリックス層が、約１．２３％のピロキシカムを含有する、項目６１に記載のマトリックスパッチ。
（項目６４）
前記自己接着マトリックス層が、約１．４１％のピロキシカムを含有する、項目６１に記載のマトリックスパッチ。
（項目６５）
前記自己接着マトリックス層が、約１．４９％のピロキシカムを含有する、項目６１に記載のマトリックスパッチ。
（項目６６）
前記自己接着マトリックス層が、約１．６５％のピロキシカムを含有する、項目６１に記載のマトリックスパッチ。
（項目６７）
前記自己接着マトリックス層が、約１．７８％のピロキシカムを含有する、項目６１に記載のマトリックスパッチ。
（項目６８）
前記自己接着マトリックス層が、約１．９４％のピロキシカムを含有する、項目６１に記載のマトリックスパッチ。
（項目６９）
前記自己接着マトリックス層が、約２．３６％のピロキシカムを含有する、項目６１に記載のマトリックスパッチ。
（項目７０）
前記自己接着マトリックス層が、約２．５３％のピロキシカムを含有する、項目６１に記載のマトリックスパッチ。
（項目７１）
前記自己接着マトリックス層が、ジメチルイソソルビドを含有する、項目５７に記載のマトリックスパッチ。
（項目７２）
前記自己接着マトリックス層が、ジエチレングリコールのモノアルキルエーテルを含有する、項目５７に記載のマトリックスパッチ。
（項目７３）
前記ジエチレングリコールのモノアルキルエーテルが、ジエチレングリコールのモノエチルエーテルである、項目７２に記載のマトリックスパッチ。
（項目７４）
前記アクリルコポリマー自己接着基剤がＤｕｒｏ−Ｔａｋ  ３８７−２０５２である、項目５７に記載のマトリックスパッチ。
（項目７５）
前記裏打ち層が、片面が医療等級の感圧性接着剤でコーティングされ、そして該面に前記マトリックス層がキャスティングされた不織布である、項目５７に記載のマトリックスパッチ。
（項目７６）
前記溶媒がエバポレーションにより除去される、項目５７に記載のマトリックスパッチ。
（項目７７）
前記溶媒の除去後のピロキシカムの重量百分率が、約１％〜約５％のピロキシカムである、項目７６に記載のマトリックスパッチ。
（項目７８）
前記自己接着マトリックス層が、約１．１％のピロキシカムを含有する、項目７７に記載のマトリックスパッチ。
（項目７９）
前記自己接着マトリックス層が、約１．５％のピロキシカムを含有する、項目７７に記載のマトリックスパッチ。
（項目８０）
前記自己接着マトリックス層が、約１．７％のピロキシカムを含有する、項目７７に記載のマトリックスパッチ。
（項目８１）
前記自己接着マトリックス層が、約１．８％のピロキシカムを含有する、項目７７に記載のマトリックスパッチ。
（項目８２）
前記自己接着マトリックス層が、約２％のピロキシカムを含有する、項目７７に記載のマトリックスパッチ。
（項目８３）
前記自己接着マトリックス層が、約２．２％のピロキシカムを含有する、項目７７に記載のマトリックスパッチ。
（項目８４）
前記自己接着マトリックス層が、約２．４％のピロキシカムを含有する、項目７７に記載のマトリックスパッチ。
（項目８５）
前記自己接着マトリックス層が、約２．９％のピロキシカムを含有する、項目７７に記載のマトリックスパッチ。
（項目８６）
前記自己接着マトリックス層が、約３．１％のピロキシカムを含有する、項目７７に記載のマトリックスパッチ。
（項目８７）
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、項目１に記載のマトリックスパッチを局所的に付着させる工程を包含する、方法。
（項目８８）
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、項目２０に記載のマトリックスパッチを局所的に付着させる工程を包含する、方法。
（項目８９）
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、項目４３に記載のマトリックスパッチを局所的に付着させる工程を包含する、方法。
（項目９０）
慢性関節リウマチ、変形性関節症、炎症性関節症、痛風および偽痛風、月経困難症、転移性骨疼痛、頭痛および片頭痛、術後疼痛、帯状疱疹後神経痛、神経障害性疼痛、スポーツ傷害、軟部組織障害、過労、捻挫、挫傷、肩、肘、手根または膝の腱炎または滑液包炎、手根管症候群、外側上顆炎、腰部の疼痛および傷害に関連する急性および慢性の疼痛および炎症を処置する方法であって、項目５７に記載のマトリックスパッチを局所的に付着させる工程を包含する、方法。
【発明を実施するための形態】
【００１０】
（発明の特定の実施形態の詳細な説明）
上記のように、本発明の新規マトリックスパッチは、効力のある結果を達成するために、最小量の成分を使用し、これによって、従来のマトリックスパッチから生じるあらゆる潜在的な有害な影響を排除する。従って、本明細書中で使用される場合、用語「から本質的になる」とは、意図される用途のための組み合わせのためのあらゆる本質的な重要な他の要素を排除することを意味する。従って、本明細書中に定義されるような要素から本質的になる組成物は、単離方法および精製方法からの微量の汚染物質、ならびに薬学的に受容可能なキャリア（例えば、リン酸緩衝化生理食塩水および防腐剤など）を排除しない。
【００１１】
本発明の新規マトリックスパッチは、除去可能なカバー層（時々、剥離層または剥離可能なライナーと呼ばれる）、適合性の裏打ち層、およびこれらの層の間のピロキシカム含有自己接着マトリックス層を有する。この自己接着マトリックス層は、約０．１％〜約１５％、好ましくは約１％〜約５％のピロキシカムを、アクリレートコポリマー自己接着基剤（例えば、Ｎａｔｉｏｎａｌ  Ｓｔａｒｃｈ  ａｎｄ  Ｃｈｅｍｉｃａｌ  Ｃｏｍｐａｎｙ，Ｚｕｔｐｈｅｎ，Ｈｏｌｌａｎｄから入手可能なＤｕｒｏ−Ｔａｋポリマー（好ましくは、Ｄｕｒｏ−Ｔａｋ  ３８７−２０５２））中に有する。いくつかの実施形態において、自己接着マトリックス層中のピロキシカムの重量％は、約０．７重量％、または約１．１重量％、または約１．５重量％、または約１．７重量％、または約１．８重量％、または約２重量％、または約２．２重量％、または約２．４重量％、または約２．９重量％、または約３．１重量％である。このマトリックスはまた、ペトロラタム（充填材として）、ポリビニルピロリドンＫ−３０（結晶化抑制剤として）、ならびにジメチルイソソルビドおよび／またはジエチレングリコールのモノアルキルエーテル（例えば、ジエチレングリコールのモノエチルエーテル）のいずれか（浸透増強剤として）を含有する。このアクリレートコポリマー自己接着基剤はまた、約０．１％〜約５０％のペトロラタム（好ましくは約１％〜約１０％）、約０．１％〜約３５％のポリビニルピロリドンＫ−３０（好ましくは約１％〜約１０％）、および約０．１％〜約５０％、好ましくは約１％〜約２０％の、ジメチルイソソルビドまたはジエチレングリコールのモノアルキルエーテル（例えば、ジエチレングリコールのモノエチルエーテル）のいずれかを含有し、その残りは、アクリルコポリマー自己接着基剤である。上記選択された成分は、加工のために必要とされる高温（５０℃より高温）において、混和性である。
【００１２】
マトリックスの処方物と適合性である任意の適切なカバー層または裏打ち層が、使用され得る。「適切」とは、この文脈において、その層がマトリックス層と適合性である材料から作製され、そしてこのマトリックス層が使用前の貯蔵中に分解することを防止し、そして使用中にも残る裏打ち層に関して、使用中にこの層を通るこのマトリックス層の滲出も漏出も可能にしないことを意味する。さらに、この裏打ちは、マトリックス層に適切に接着するべきであり、そして貯蔵中にしわにならず、他の方法でこのマトリックス層をこの裏打ち層から分離させないべきである。「適合性」とは、裏打ち層に関する場合、製造プロセスと適合性であり（すなわち、使用されるプロセス条件下で分解も溶解もしない）、そしてピロキシカムが少なくとも１２ヶ月、そしてより好ましくは、少なくとも１８ヶ月の貯蔵寿命中に結晶化しないように安定である、材料をいう。使用において、このカバー層が除去されて、自己接着マトリックス層を露出させ、この自己接着マトリックス層が、この層を下にして、所望の用途の領域の皮膚に付けられて接触および接着し、これによって、このパッチが皮膚上にある限り（そしてピロキシカムがこのマトリックス層内に依然としてある限り）、ピロキシカムがこのマトリックス層から移動してこの皮膚を通って浸透することを可能にする。このパッチは、皮膚上にあるときに光に曝露され得るので、この裏打ち層は、好ましくは、紫外光を遮断し得るか、またはさほど好ましくはないが必要に応じて、このマトリックス層は、適切な適合性の紫外光遮断成分を含有するべきである。この裏打ち層は、望ましくは、皮膚の色であるか、または皮膚の色に近いことにより、通常の衣服を着用する場合に見え得る皮膚の領域で適所にある場合に、さほど見えない（例えば、袖が短いシャツまたはブラウスの着用時に肘にある場合、あるいは半ズボンの着用時に膝にある場合）。
【００１３】
ピロキシカムおよび本発明の全ての他の成分は周知であり、そして一般に複数の供給者から市販されている。これらの成分は、薬学的調製物における使用に適切であることが当該分野において公知である任意の化学形態（例えば、ピロキシカム自体、またはその任意の薬学的に受容可能な誘導体の形態もしくはプロドラッグ）で使用され得る。上記のように、Ｄｕｒｏ−Ｔａｋアクリルコポリマー（好ましくは、Ｄｕｒｏ−Ｔａｋ  ３８７−２０５２）は、Ｎａｔｉｏｎａｌ  Ｓｔａｒｃｈ  ａｎｄ  Ｃｈｅｍｉｃａｌ  Ｃｏｍｐａｎｙ，Ｚｕｔｐｈｅｎ，Ｈｏｌｌａｎｄから得られ得る。ペトロラタム（商標Ｐｒｏｔｏｐｅｔ（登録商標）のもとで販売されている）は、Ｓｏｎｎｅｂｏｒｎ，Ｉｎｃ．，Ｍａｈｗａｈ，Ｎｅｗ  Ｊｅｒｓｅｙから得られ得る（例えば、Ｓｕｐｅｒ  Ｗｈｉｔｅ  Ｐｒｏｔｏｐｅｔ（登録商標））。ポリビニルピロリドンＫ−３０は、Ｉｎｔｅｒｎａｔｉｏｎａｌ  Ｓｐｅｃｉａｌｔｙ  Ｐｒｏｄｕｃｔｓ（ＩＳＰ），Ｗａｙｎｅ，Ｎｅｗ  Ｊｅｒｓｅｙから得られ得る。ジメチルイソソルビドは、Ｃｒｏｄａ，Ｉｎｃ．，Ｅｄｉｓｏｎ，Ｎｅｗ  Ｊｅｒｓｅｙから得られ得る。ジエチレングリコールのモノエチルエーテル（商標Ｔｒａｎｓｃｕｔｏｌ  Ｐ（登録商標）のもとで販売されている）は、Ｇａｔｔｅｆｏｓｓｅ，Ｓａｉｎｔ−Ｐｒｉｅｓｔ  Ｃｅｄｅｘ，Ｆｒａｎｃｅから得られ得る。適切な裏打ち層材料は、ＡＲ７２６１（片面がＭＡ−３１（医療等級）のアクリル感圧性接着剤でコーティングされている不織布）であり、この裏打ち層材料は、Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａから得られ得る。いくつかの実施形態において、この裏打ち層材料は、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅである。適切なカバー層材料は、フルオロポリマーをコーティングされたポリエステルフィルムであり、例えば、３Ｍ，Ｓｔ．Ｐａｕｌ，Ｍｉｎｎｅｓｏｔａから得られ得るＮｏ．９７４４である。選択されたマトリックス材料への充分な接着を有する裏打ち、またはマトリックスと適合性である予めコーティングされた接着性裏打ちが適切である。
【００１４】
マトリックスパッチの構造は、Ｈｓｕらの米国特許第５，９８９，５８６号の図１（および先行技術の類似の開示）に概略的に示されるような構造であり、この図は、裏打ち層、カバー層（すなわち、剥離層または剥離可能なライニング）、およびこれらの層の間のマトリックス層を示し、そして本明細書中に簡単に記載されるように調製され得る。
【００１５】
１つの実施形態において、本発明のパッチは、ピロキシカムと他のマトリックス層成分とを、約６０℃で、全ての粉末成分が溶解するまで混合し、次いでこの混合物を完全に均質になるまでボルテックスし、続いて短時間（同様に約６０℃で）加熱してあらゆる気泡を除去し、次いでこの混合物をフィルムとして裏打ち層上にキャスティングすることによって、調製され得る。カバー層が付けられ、そしてこれらのパッチが所望のサイズおよび形状に切断され、そして外装内に個々に保存される。
【００１６】
別の実施形態において、これらのマトリックスパッチは、成分を適切な溶媒中で混合することによって、溶媒キャスティングにより調製され得る。この溶液は、基材、裏打ち部材または除去可能なライナー上にキャスティングされる。１つの実施形態において、この溶液は、裏打ち層上にキャスティングされる。混合とキャスティングとの両方が、好ましくは、周囲温度で行われる。必要に応じて、このフィルムでコーティングされた材料は次いで、周囲温度以上（例えば、約４０℃〜約１３０℃の範囲の温度）で、５分間〜７０分間の範囲の時間にわたって焼成される。溶媒のエバポレーションにより、薬物含有接着剤が均一なフィルムとして残る。
【００１７】
このマトリックスパッチがこの方法に従って調製される場合、湿潤組成物とは、溶媒を含有する組成物をいう。この湿潤組成物は、約０．１重量％〜約９０重量％の溶媒を有する。特定の実施形態において、この溶媒は、テトラヒドロフランである。
【００１８】
活性成分、キャリア、または接着剤のための溶媒は、生体適合性および溶解されるべき材料の溶解度、そして適切な場合は、送達されるべき活性成分または活性剤との相互作用に基づいて選択される。例えば、活性成分または活性剤が溶媒に溶解する容易さ、および送達されるべき活性成分または活性剤に対する溶媒の有害な影響がないことが、溶媒を選択する際に考慮される要因である。水性溶媒は、水溶性ポリマーから形成されるマトリックスを作製するために、使用され得る。有機溶媒は代表的に、疎水性ポリマーおよびある種の親水性ポリマーを溶解させるために、使用される。好ましい有機溶媒は、揮発性であるか、または比較的低い沸点を有するか、または減圧下で除去され得、そして微量でのヒトへの投与が認容可能である（例えば、テトラヒドロフラン（ＴＨＦ））。他の溶媒（例えば、酢酸エチル、エタノール、メタノール、ジメチルホルムアミド（ＤＭＦ）、アセトン、アセトニトリル、塩化メチレン、酢酸、ジメチルスルホキシド（ＤＭＳＯ）およびクロロホルム、ならびにこれらの組み合わせもまた、利用され得る。好ましい溶媒は、Ｆｅｄｅｒａｌ  Ｒｅｇｉｓｔｅｒ第６２巻、第８５号、第５４３０１−２４３０９頁（１９９７年５月）に公開されるような、食品医薬品局によりクラス３の残留溶媒として等級付けられる溶媒である。
【００１９】
平方センチメートルでのパッチのサイズは、マトリックスパッチが皮膚と接触したままにされることを意図される時間にわたって所望の投薬量のピロキシカムを与えるためと、炎症の局所領域の全てまたは一部を覆うためとの、両方のために選択される。送達されるピロキシカムの所望の用量に関して、この用量は、本発明の任意の所定のマトリックス層が有する浸透速度と、使用されるマトリックスパッチのサイズとの両方に依存する。両方の要因が、当該分野において周知である。ピロキシカム含有マトリックス層は、Ｈｓｕらの図１に示されるように、端から端まで広がり得るか、または所望であれば、ピロキシカム含有層と同じアクリルコポリマー（例えば、Ｄｕｒｏ−Ｔａｋ  ３８７−２０５２）もしくは他の適合性感圧性接着剤を有する小さいピロキシカム非含有自己接着層が、ピロキシカム含有層がキャスティングされる前もしくは後に、このパッチの外周にキャスティングされ得る。後者の例において、本発明のマトリックスパッチは、２つの別々の層の代わりに１つのみのマトリックス層を有することを除いて、Ｌｉｐｐらの米国特許第５，９０４，９３１号の図２および図３と類似の構造を有する。すなわち、Ｌｉｐｐらにおいて６および８として示されるものの間に空間が存在せずに、Ｌｉｐｐらにより示されるように本発明のマトリックス層を取り囲むピロキシカム非含有感圧性接着剤層が存在する。
【００２０】
本発明のマトリックスパッチは、ピロキシカムの所望の投与を達成する時間（一般に、８時間、１０時間または１２時間）にわたって、皮膚に付けられる。この時間は部分的に、各特定の個体の要求、および投与されることが望まれる経皮投薬量に依存する。一旦、有利な結果が達成されたら、この個体は、維持計画に参加させられ得、ここで、ピロキシカムの投与が、治療が最初に行われたときと同じピロキシカムの投与を必ずしも有さずに、これらの有利な結果を維持するために必要とされる場合に定期的に施される。これは、予測されるように、個体ごとに異なり得る。
【００２１】
本発明のマトリックスパッチは、ヒトおよび他の哺乳動物における使用のための、急性および慢性の疼痛および炎症の局所処置のために有用である。いくつかの実施形態においてこの哺乳動物は、ヒトである。他の実施形態において、この哺乳動物は、実験室で一般的に使用される哺乳動物（例えば、マウス、ラット、またはイヌ）である。
【実施例】
【００２２】
以下の実施例において、記載される全ての百分率は重量％であり、そして以下の略語は以下の意味を有する：
ｃｍ        ＝  センチメートル
ｍｇ        ＝  ミリグラム
ｓｑ．ｃｍ．＝  平方センチメートル。
【００２３】
本発明のマトリックスパッチは、以下の具体的な実施形態によって例示される。
【００２４】
実施例１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、２７．５ｍｇ（１．１％）のピロキシカム、８６．４ｍｇ（３．４５％）のペトロラタム、１４２．５ｍｇ（５．７％）のジメチルイソソルビド、および５５ｍｇ（２．２％）のポリビニルピロリドンを、２，１８８．７ｍｇ（８７．５５８％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００２５】
実施例２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、２７．５ｍｇ（１．１％）のピロキシカム、８６．４ｍｇ（３．４５％）のペトロラタム、１４２．５ｍｇ（５．７％）のジエチレングリコールのモノエチルエーテル、および５５ｍｇ（２．２％）のポリビニルピロリドンを、２，１８８．７ｍｇ（８７．５５８％）のＤｕｒｏ−Ｔａｋ  ３８７−２０５２アクリルコポリマー自己接着基剤中に含有する、自己接着マトリックス層を有する。実施例１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００２６】
実施例３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５０％）のピロキシカム、１１７．８ｍｇ（４．７１％）のペトロラタム、１９４．３ｍｇ（７．７７％）のジメチルイソソルビド、および７５ｍｇ（３．０％）のポリビニルピロリドンを、２，０７５．５ｍｇ（８３．０２％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００２７】
実施例４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５０％）のピロキシカム、１１７．８ｍｇ（４．７１％）のペトロラタム、１９４．３ｍｇ（７．７７％）のジエチレングリコールのモノエチルエーテル、および７５ｍｇ（３．０％）のポリビニルピロリドンを、２，０７５．５ｍｇ（８０．０２％）のＤｕｒｏ−Ｔａｋ  ３８７−２０５２アクリルコポリマー自己接着基剤中に含有する、自己接着マトリックス層を有する。実施例３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００２８】
実施例５（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１３３．５ｍｇ（５．３４％）のペトロラタム、２２０．２ｍｇ（８．８１％）のジメチルイソソルビド、および８５ｍｇ（３．４０％）のポリビニルピロリドンを、２，０１８．９ｍｇ（８０．７６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００２９】
実施例６（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１３３．５ｍｇ（５．３４％）のペトロラタム、２２０．２ｍｇ（８．８１％）のジエチレングリコールのモノエチルエーテル、および８５ｍｇ（３．４０％）のポリビニルピロリドンを、２，０１８．９ｍｇ（８０．７６％）のＤｕｒｏ−Ｔａｋ  ３８７−２０５２アクリルコポリマー自己接着基剤中に含有する、自己接着マトリックス層を有する。実施例５においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３０】
実施例７（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１４１．３ｍｇ（５．６５％）のペトロラタム、２３３．１ｍｇ（９．３２％）のジメチルイソソルビド、および９０ｍｇ（３．６０％）のポリビニルピロリドンを、１，９９０．６ｍｇ（７９．６２％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３１】
実施例８（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１４１．３ｍｇ（５．６５％）のペトロラタム、２３３．１ｍｇ（９．３２％）のジエチレングリコールのモノエチルエーテル、および９０ｍｇ（３．６０％）のポリビニルピロリドンを、１，９９０．６ｍｇ（７９．６２％）のＤｕｒｏ−Ｔａｋ  ３８７−２０５２アクリルコポリマー自己接着基剤中に含有する、自己接着マトリックス層を有する。実施例７においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３２】
実施例９（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５０ｍｇ（２％）のピロキシカム、１５７ｍｇ（６．２８％）のペトロラタム、２５９ｍｇ（１０．３６％）のジメチルイソソルビド、および１０１ｍｇ（４．０５％）のポリビニルピロリドンを、１，９３３ｍｇ（７７．３１％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３３】
実施例１０（ジエチレングリコールのモノエチルエーテルを用いるマトリックスパッチ）
ヒトおよび他の哺乳動物における使用のための、局限性の急性および慢性の疼痛および炎症を処置するための経皮マトリックスパッチを調製する。この経皮マトリックスパッチは、５０ｍｇ（２％）のピロキシカム、１５７ｍｇ（６．２８％）のペトロラタム、２５９ｍｇ（１０．３６％）のジエチレングリコールのモノエチルエーテル、および１０１ｍｇ（４．０５％）のポリビニルピロリドンを、１，９３３ｍｇ（７７．３１％）のＤｕｒｏ−Ｔａｋ  ３８７−２０５２アクリルコポリマー自己接着基剤中に含有する、自己接着マトリックス層を有する。実施例９においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３４】
実施例１１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、１７２．７ｍｇ（６．９１％）のペトロラタム、２８４．９ｍｇ（１１．４％）のジメチルイソソルビド、および１１０ｍｇ（４．４０％）のポリビニルピロリドンを、１，８７７．４ｍｇ（７５．１０％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３５】
実施例１２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、１７２．７ｍｇ（６．９１％）のペトロラタム、２８４．９ｍｇ（１１．４％）のジエチレングリコールのモノエチルエーテル、および１１０ｍｇ（４．４０％）のポリビニルピロリドンを、１，８７７．４ｍｇ（７５．１０％）のＤｕｒｏ−Ｔａｋ  ３８７−２０５２アクリルコポリマー自己接着基剤中に含有する、自己接着マトリックス層を有する。実施例１１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのキャスティング後のパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３６】
実施例１３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、１８８．４ｍｇ（７．５４％）のペトロラタム、３１０．８ｍｇ（１２．４３％）のジメチルイソソルビド、および１２０ｍｇ（４．８０％）のポリビニルピロリドンを、１，８２０．８ｍｇ（７２．８３％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３７】
実施例１４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、１８８．４ｍｇ（７．５４％）のペトロラタム、３１０．８ｍｇ（１２．４３％）のジエチレングリコールのモノエチルエーテル、および１２０ｍｇ（４．８０％）のポリビニルピロリドンを、１，８２０．８ｍｇ（７２．８３％）のＤｕｒｏ−Ｔａｋ  ３８７−２０５２アクリルコポリマー自己接着基剤中に含有する、自己接着マトリックス層を有する。実施例１３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３８】
実施例１５（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２２７．７ｍｇ（９．１１％）のペトロラタム、３７５．６ｍｇ（１５．０２％）のジメチルイソソルビド、および１４５ｍｇ（５．８０％）のポリビニルピロリドンを、１，６７９．３ｍｇ（６７．１７％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００３９】
実施例１６（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２２７．７ｍｇ（９．１１％）のペトロラタム、３７５．６ｍｇ（１５．０２％）のジエチレングリコールのモノエチルエーテル、および１４５ｍｇ（５．８０％）のポリビニルピロリドンを、１，６７９．３ｍｇ（６７．１７％）のＤｕｒｏ−Ｔａｋ  ３８７−２０５２アクリルコポリマー自己接着基剤中に含有する、自己接着マトリックス層を有する。実施例１５においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４０】
実施例１７（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２４３．４ｍｇ（９．７３％）のペトロラタム、４０１．５ｍｇ（１６．０６％）のジメチルイソソルビド、および１５５ｍｇ（６．２０％）のポリビニルピロリドンを、１，６２２．７ｍｇ（６４．９１％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４１】
実施例１８（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２４３．４ｍｇ（９．７３％）のペトロラタム、４０１．５ｍｇ（１６．０６％）のジエチレングリコールのモノエチルエーテル、および１５５ｍｇ（６．２０％）のポリビニルピロリドンを、１，６２２．７ｍｇ（６４．９１％）のＤｕｒｏ−Ｔａｋ  ３８７−２０５２アクリルコポリマー自己接着基剤中に含有する、自己接着マトリックス層を有する。実施例１７においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４２】
実施例１９（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、２７．５ｍｇ（１．１％）のピロキシカム、１０１．８ｍｇ（４．０７％）のペトロラタム、１３８．１ｍｇ（５．５２％）のジメチルイソソルビド、および１２６．５ｍｇ（５．０６％）のポリビニルピロリドンを、２，１０６．２ｍｇ（８４．２５％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４３】
実施例２０（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、２７．５ｍｇ（１．１％）のピロキシカム、１０１．８ｍｇ（４．０７％）のペトロラタム、１３８．１ｍｇ（５．５２％）のジエチレングリコールのモノエチルエーテル、および１２６．５ｍｇ（５．０６％）のポリビニルピロリドンを、２，１０６．２ｍｇ（８４．２５％）のＤｕｒｏ−Ｔａｋ  ３８７−２０５２アクリルコポリマー自己接着基剤中に含有する、自己接着マトリックス層を有する。実施例１９においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４４】
実施例２１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５０％）のピロキシカム、１３８．８ｍｇ（５．５５％）のペトロラタム、１８８．３ｍｇ（７．５３％）のジメチルイソソルビド、および１７２．５ｍｇ（６．９％）のポリビニルピロリドンを、１，９６３ｍｇ（７８．５２％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４５】
実施例２２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５０％）のピロキシカム、１３８．８ｍｇ（５．５５％）のペトロラタム、１８８．３ｍｇ（７．５３％）のジエチレングリコールのモノエチルエーテル、および１７２．５ｍｇ（６．９％）のポリビニルピロリドンを、１，９６３ｍｇ（７８．５２％）のＤｕｒｏ−Ｔａｋ  ３８７−２０５２アクリルコポリマー自己接着基剤中に含有する、自己接着マトリックス層を有する。実施例２１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４６】
実施例２３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１５７．３ｍｇ（６．２９％）のペトロラタム、２１３．４ｍｇ（８．５３％）のジメチルイソソルビド、および１９５．５ｍｇ（７．８２％）のポリビニルピロリドンを、１，８９１．４ｍｇ（７５．６６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４７】
実施例２４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１５７．３ｍｇ（６．２９％）のペトロラタム、２１３．４ｍｇ（８．５３％）のジエチレングリコールのモノエチルエーテル、および１９５．５ｍｇ（７．８２％）のポリビニルピロリドンを、１，８９１．４ｍｇ（７５．６６％）のＤｕｒｏ−Ｔａｋ  ３８７−２０５２アクリルコポリマー自己接着基剤中に含有する、自己接着マトリックス層を有する。実施例２３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後のこれらのパッチのサイズを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４８】
実施例２５（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１６６．５ｍｇ（６．６６％）のペトロラタム、２２５．９ｍｇ（９．０４％）のジメチルイソソルビド、および２０７ｍｇ（８．２８％）のポリビニルピロリドンを、１，８５５．６ｍｇ（８．２８％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００４９】
実施例２６（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１６６．５ｍｇ（６．６６％）のペトロラタム、２２５．９ｍｇ（９．０４％）のジエチレングリコールのモノエチルエーテル、および２０７ｍｇ（８．２８％）のポリビニルピロリドンを、１，８５５．６ｍｇ（８．２８％）のＤｕｒｏ−Ｔａｋ  ３８７−２０５２アクリルコポリマー自己接着基剤中に含有する、自己接着マトリックス層を有する。実施例２５においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５０】
実施例２７（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５０ｍｇ（２％）のピロキシカム、１８６ｍｇ（７．４４％）のペトロラタム、２５１ｍｇ（１０．０４％）のジメチルイソソルビド、および２２８ｍｇ（９．１２％）のポリビニルピロリドンを、１，７８５ｍｇ（７１．４％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５１】
実施例２８（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、５０ｍｇ（２％）のピロキシカム、１８６ｍｇ（７．４４％）のペトロラタム、２５１ｍｇ（１０．０４％）のジエチレングリコールのモノエチルエーテル、および２２８ｍｇ（９．１２％）のポリビニルピロリドンを、１，７８５ｍｇ（７１．４％）のＤｕｒｏ−Ｔａｋ  ３８７−２０５２アクリルコポリマー自己接着基剤中に含有する、自己接着マトリックス層を有する。実施例２７においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５２】
実施例２９（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、２０３．５ｍｇ（８．１４％）のペトロラタム、２７６．１ｍｇ（１１．０４％）のジメチルイソソルビド、および２５３ｍｇ（１０．１２％）のポリビニルピロリドンを、１，７１２．４ｍｇ（６８．５％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５３】
実施例３０（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、２０３．５ｍｇ（８．１４％）のペトロラタム、２７６．１ｍｇ（１１．０４％）のジエチレングリコールのモノエチルエーテル、および２５３ｍｇ（１０．１２％）のポリビニルピロリドンを、１，７１２．４ｍｇ（６８．５％）のＤｕｒｏ−Ｔａｋ  ３８７−２０５２アクリルコポリマー自己接着基剤中に含有する、自己接着マトリックス層を有する。実施例２９においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５４】
実施例３１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、２２２ｍｇ（８．８８％）のペトロラタム、３０１．２ｍｇ（１２．０５％）のジメチルイソソルビド、および２７６ｍｇ（１１．０４％）のポリビニルピロリドンを、１，６４０．８ｍｇ（６５．６３％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５５】
実施例３２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、２２２ｍｇ（８．８８％）のペトロラタム、３０１．２ｍｇ（１２．０５％）のジエチレングリコールのモノエチルエーテル、および２７６ｍｇ（１１．０４％）のポリビニルピロリドンを、１，６４０．８ｍｇ（６５．６３％）のＤｕｒｏ−Ｔａｋ  ３８７−２０５２アクリルコポリマー自己接着基剤中に含有する、自己接着マトリックス層を有する。実施例３１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５６】
実施例３３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２６８．３ｍｇ（１０．７３％）のペトロラタム、３６３．９５ｍｇ（１４．５６％）のジメチルイソソルビド、および３３３．５ｍｇ（１３．３４％）のポリビニルピロリドンを、１，４６１．８ｍｇ（５８．５％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５７】
実施例３４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２６８．３ｍｇ（１０．７３％）のペトロラタム、３６３．９５ｍｇ（１４．５６％）のジエチレングリコールのモノエチルエーテル、および３３３．５ｍｇ（１３．３４％）のポリビニルピロリドンを、１，４６１．８ｍｇ（５８．５％）のＤｕｒｏ−Ｔａｋ  ３８７−２０５２アクリルコポリマー自己接着基剤中に含有する、自己接着マトリックス層を有する。実施例３３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５８】
実施例３５（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２８６．８ｍｇ（１１．４７％）のペトロラタム、３８９．１ｍｇ（１５．５６％）のジメチルイソソルビド、および３５６．５ｍｇ（１４．２６％）のポリビニルピロリドンを、１，３９０．２ｍｇ（５５．６１％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００５９】
実施例３６（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２８６．８ｍｇ（１１．４７％）のペトロラタム、３８９．１ｍｇ（１５．５６％）のジエチレングリコールのモノエチルエーテル、および３５６．５ｍｇ（１４．２６％）のポリビニルピロリドンを、１，３９０．２ｍｇ（５５．６１％）のＤｕｒｏ−Ｔａｋ  ３８７−２０５２アクリルコポリマー自己接着基剤中に含有する、自己接着マトリックス層を有する。実施例３５においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６０】
実施例３７（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、２７．８ｍｇ（１．１％）のピロキシカム、１０３ｍｇ（４．１２％）のペトロラタム、１３９ｍｇ（５．５６％）のジメチルイソソルビド、および１２６．３ｍｇ（５．０５％）のポリビニルピロリドンを、２，１０４ｍｇ（８４．１６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６１】
実施例３８（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、２７．８ｍｇ（１．１％）のピロキシカム、１０３ｍｇ（４．１２％）のペトロラタム、１３９ｍｇ（５．５６％）のジエチレングリコールのモノエチルエーテル、および１２６．３ｍｇ（５．０５％）のポリビニルピロリドンを、２，１０４ｍｇ（８４．１６％）のＤｕｒｏ−Ｔａｋ  ３８７−２０５２アクリルコポリマー自己接着基剤中に含有する、自己接着マトリックス層を有する。実施例３７においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６２】
実施例３９（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５％）のピロキシカム、１３９．１ｍｇ（５．５７％）のペトロラタム、１８７．９ｍｇ（７．５２％）のジメチルイソソルビド、および１７０．６ｍｇ（６．８３％）のポリビニルピロリドンを、１，９６４．９ｍｇ（７８．６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６３】
実施例４０（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、３７．５ｍｇ（１．５％）のピロキシカム、１３９．１ｍｇ（５．５７％）のペトロラタム、１８７．９ｍｇ（７．５２％）のジエチレングリコールのモノエチルエーテル、および１７０．６ｍｇ（６．８３％）のポリビニルピロリドンを、１，９６４．９ｍｇ（７８．６％）のＤｕｒｏ−Ｔａｋ  ３８７−２０５２アクリルコポリマー自己接着基剤中に含有する、自己接着マトリックス層を有する。実施例３９においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６４】
実施例４１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１５７．７ｍｇ（６．３１％）のペトロラタム、２１２．９ｍｇ（８．５２％）のジメチルイソソルビド、および１９３．４ｍｇ（７．７４％）のポリビニルピロリドンを、１，８９３．５ｍｇ（７５．７４％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６５】
実施例４２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４２．５ｍｇ（１．７０％）のピロキシカム、１５７．７ｍｇ（６．３１％）のペトロラタム、２１２．９ｍｇ（８．５２％）のジエチレングリコールのモノエチルエーテル、および１９３．４ｍｇ（７．７４％）のポリビニルピロリドンを、１，８９３．５ｍｇ（７５．７４％）のＤｕｒｏ−Ｔａｋ  ３８７−２０５２アクリルコポリマー自己接着基剤中に含有する、自己接着マトリックス層を有する。実施例４１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６６】
実施例４３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１６７ｍｇ（６．６８％）のペトロラタム、２２５．５ｍｇ（９．０２％）のジメチルイソソルビド、および２０４．８ｍｇ（８．１９％）のポリビニルピロリドンを、１，８５７．９ｍｇ（７４．３１％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６７】
実施例４４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、４５ｍｇ（１．８％）のピロキシカム、１６７ｍｇ（６．６８％）のペトロラタム、２２５．５ｍｇ（９．０２％）のジエチレングリコールのモノエチルエーテル、および２０４．８ｍｇ（８．１９％）のポリビニルピロリドンを、１，８５７．９ｍｇ（７４．３１％）のＤｕｒｏ−Ｔａｋ  ３８７−２０５２アクリルコポリマー自己接着基剤中に含有する、自己接着マトリックス層を有する。実施例４３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６８】
実施例４５（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５０ｍｇ（２％）のピロキシカム、１８５．５ｍｇ（７．４２％）のペトロラタム、２５０．５ｍｇ（１０．０２％）のジメチルイソソルビド、および２２７．５ｍｇ（９．１％）のポリビニルピロリドンを、１，７８６．５ｍｇ（７１．４６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００６９】
実施例４６（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、５０ｍｇ（２％）のピロキシカム、１８５．５ｍｇ（７．４２％）のペトロラタム、２５０．５ｍｇ（１０．０２％）のジエチレングリコールのモノエチルエーテル、および２２７．５ｍｇ（９．１％）のポリビニルピロリドンを、１，７８６．５ｍｇ（７１．４６％）のＤｕｒｏ−Ｔａｋ  ３８７−２０５２アクリルコポリマー自己接着基剤中に含有する、自己接着マトリックス層を有する。実施例４５においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７０】
実施例４７（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、２０４．１ｍｇ（８．１６％）のペトロラタム、２７５．６ｍｇ（１１．０２％）のジメチルイソソルビド、および２５０．３ｍｇ（１０．０１％）のポリビニルピロリドンを、１，７１５．２ｍｇ（６８．６１％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後のこれらのパッチのサイズを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７１】
実施例４８（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、５５ｍｇ（２．２％）のピロキシカム、２０４．１ｍｇ（８．１６％）のペトロラタム、２７５．６ｍｇ（１１．０２％）のジエチレングリコールのモノエチルエーテル、および２５０．３ｍｇ（１０．０１％）のポリビニルピロリドンを、１，７１５．２ｍｇ（６８．６１％）のＤｕｒｏ−Ｔａｋ  ３８７−２０５２アクリルコポリマー自己接着基剤中に含有する、自己接着マトリックス層を有する。実施例４７においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７２】
実施例４９（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、２２２．６ｍｇ（８．９０％）のペトロラタム、３００．６ｍｇ（１２．０２％）のジメチルイソソルビド、および２７３ｍｇ（１０．９２％）のポリビニルピロリドンを、１，６４３．８ｍｇ（６５．７５％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７３】
実施例５０（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、６０ｍｇ（２．４０％）のピロキシカム、２２２．６ｍｇ（８．９０％）のペトロラタム、３００．６ｍｇ（１２．０２％）のジエチレングリコールのモノエチルエーテル、および２７３ｍｇ（１０．９２％）のポリビニルピロリドンを、１，６４３．８ｍｇ（６５．７５％）のＤｕｒｏ−Ｔａｋ  ３８７−２０５２アクリルコポリマー自己接着基剤中に含有する、自己接着マトリックス層を有する。実施例４９においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７４】
実施例５１（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２６９ｍｇ（１０．７６％）のペトロラタム、３６３．２ｍｇ（１４．５３％）のジメチルイソソルビド、および３２９．９ｍｇ（１３．２％）のポリビニルピロリドンを、１，４６５．４ｍｇ（５８．６２％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７５】
実施例５２（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７２．５ｍｇ（２．９％）のピロキシカム、２６９ｍｇ（１０．７６％）のペトロラタム、３６３．２ｍｇ（１４．５３％）のジエチレングリコールのモノエチルエーテル、および３２９．９ｍｇ（１３．２％）のポリビニルピロリドンを、１，４６５．４ｍｇ（５８．６２％）のＤｕｒｏ−Ｔａｋ  ３８７−２０５２アクリルコポリマー自己接着基剤中に含有する、自己接着マトリックス層を有する。実施例５１においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７６】
実施例５３（ジメチルイソソルビドを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２８７．５ｍｇ（１１．５％）のペトロラタム、３８８．３ｍｇ（１５．５３％）のジメチルイソソルビド、および３５２．６ｍｇ（１４．１１％）のポリビニルピロリドンを、１，３９４．１ｍｇ（５５．７６％）のＤｕｒｏ−Ｔａｋ  ３８７−２０５２アクリルコポリマー自己接着基剤中に含有する、自己接着マトリックス層を有する。このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７７】
実施例５４（ジエチレングリコールのモノエチルエーテルを用いるマトリックスパッチ）
ヒトおよび他の哺乳動物における使用のための、急性および慢性の疼痛および炎症を処置するための経皮マトリックスパッチを調製する。この経皮マトリックスパッチは、７７．５ｍｇ（３．１％）のピロキシカム、２８７．５ｍｇ（１１．５％）のペトロラタム、３８８．３ｍｇ（１５．５３％）のジエチレングリコールのモノエチルエーテル、および３５２．６ｍｇ（１４．１１％）のポリビニルピロリドンを、１，３９４．１ｍｇ（５５．７６％）のＤｕｒｏ−Ｔａｋ  ３８７−２０５２アクリルコポリマー自己接着基剤中に含有する、自己接着マトリックス層を有する。実施例５３においてと同様に、このマトリックス層を、ＡＲ７２６１（片面がＭＡ−３１（医療等級）のアクリル感圧性接着剤でコーティングされた不織布）（Ａｄｈｅｓｉｖｅｓ  Ｒｅｓｅａｒｃｈ，Ｉｎｃ．，Ｇｌｅｎ  Ｒｏｃｋ，Ｐｅｎｎｓｙｌｖａｎｉａ）上にキャスティングし、次いでＮｏ．９７４４のフルオロポリマーでコーティングされたポリエステルフィルム（３Ｍ，Ｓｔ．Ｐａｕｌ，Ｍｉｎｎｅｓｏｔａ）で覆う。あるいは、片面が低アレルギー性感圧性アクリレート接着剤でコーティングされた３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅが、この裏打ちのために使用され得る。キャスティング後、これらのパッチを８ｃｍ×１２．５ｃｍ（１００ｓｑ．ｃｍ）に切断する。使用において、カバー層を除去し、そしてマトリックス層を皮膚に接触させて配置する。これらのパッチは、ヒト被験体での使用中に、皮膚を通してのピロキシカムの優れた浸透を示す。
【００７８】
代替の手順
実施例５５〜８１において、本発明のパッチを調製する代替のプロセスが提供される。以下の実施例において、溶媒のエバポレーションが、周囲温度以上で、好ましくは、使用される溶媒の沸点よりも５０℃より高くない温度で、行われる。１つの実施形態において、溶媒のエバポレーションが行われる温度は、周囲温度である。別の実施形態において、この温度は、使用される溶媒の沸点よりおよそ１５℃、または２０℃、または２５℃、または３０℃、または３５℃、または４０℃、または４５℃、または５０℃高い＜＜発明者：実際の温度は沸点よりいかほど高いか＞＞。
【００７９】
実施例５５（ＴＨＦ溶媒を用いる湿潤組成物）
溶媒キャスティングの方法によって経皮マトリックスパッチを作製する際に使用するための湿潤組成物を、最初に、８６．４ｍｇ（２．８５％）のペトロラタム、５５ｍｇ（１．８２％）のポリビニルピロリドン、および２，１８８．７ｍｇ（７２．２３％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、２７．５ｍｇ（０．９１％）のピロキシカム、１４２．５ｍｇ（４．７％）のジエチレングリコールのモノエチルエーテルまたはジメチルイソソルビド、および５３０．３ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００８０】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００８１】
実施例５６（ＴＨＦ溶媒を用いる湿潤組成物）
溶媒キャスティングの方法によって経皮マトリックスパッチを作製する際に使用するための湿潤組成物を、最初に、１１７．８ｍｇ（３．８６％）のペトロラタム、７５ｍｇ（２．４６％）のポリビニルピロリドン、および２，０７５．５ｍｇ（６８．０８％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、３７．５ｍｇ（１．２３％）のピロキシカム、１９４．３ｍｇ（６．３７％）のジエチレングリコールのモノエチルエーテルまたはジメチルイソソルビド、および５４８．８ｍｇ（１８％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００８２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００８３】
実施例５７（ＴＨＦ溶媒を用いる湿潤組成物）
溶媒キャスティングの方法によって経皮マトリックスパッチを作製する際に使用するための湿潤組成物を、最初に、１３３．５ｍｇ（４．４３％）のペトロラタム、８５ｍｇ（２．８２％）のポリビニルピロリドン、および２，０１８．９ｍｇ（６７．０３％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４２．５ｍｇ（１．４１％）のピロキシカム、２２０．２ｍｇ（７．３１％）のジエチレングリコールのモノエチルエーテルまたはジメチルイソソルビド、および５１２．１ｍｇ（１７％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００８４】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００８５】
実施例５８（ＴＨＦ溶媒を用いる湿潤組成物）
溶媒キャスティングの方法によって経皮マトリックスパッチを作製する際に使用するための湿潤組成物を、最初に、１４１．３ｍｇ（４．６９％）のペトロラタム、９０ｍｇ（２．９９％）のポリビニルピロリドン、および１，９９０．６ｍｇ（６６．０９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４５ｍｇ（１．４９％）のピロキシカム、２３３．１ｍｇ（７．７４％）のジエチレングリコールのモノエチルエーテルまたはジメチルイソソルビド、および５１２．１ｍｇ（１７％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００８６】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００８７】
実施例５９（ＴＨＦ溶媒を用いる湿潤組成物）
溶媒キャスティングの方法によって経皮マトリックスパッチを作製する際に使用するための湿潤組成物を、最初に、１５７ｍｇ（５．１８％）のペトロラタム、１０１．３ｍｇ（３．３４％）のポリビニルピロリドン、および１，９３２．５ｍｇ（６３．７８％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５０ｍｇ（１．６５％）のピロキシカム、２５９ｍｇ（８．５５％）のジエチレングリコールのモノエチルエーテルまたはジメチルイソソルビド、および５３０．４ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００８８】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００８９】
実施例６０（ＴＨＦ溶媒を用いる湿潤組成物）
溶媒キャスティングの方法によって経皮マトリックスパッチを作製する際に使用するための湿潤組成物を、最初に、１７２．７ｍｇ（５．６％）のペトロラタム、１１０ｍｇ（３．５６％）のポリビニルピロリドン、および１，８７７．４ｍｇ（６０．８３％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５５ｍｇ（１．７８％）のピロキシカム、２８４．９ｍｇ（９．２３％）のジエチレングリコールのモノエチルエーテルまたはジメチルイソソルビド、および５８６．４ｍｇ（１９％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００９０】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００９１】
実施例６１（ＴＨＦ溶媒を用いる湿潤組成物）
溶媒キャスティングの方法によって経皮マトリックスパッチを作製する際に使用するための湿潤組成物を、最初に、１８８．４ｍｇ（６．１％）のペトロラタム、１２０ｍｇ（３．８９％）のポリビニルピロリドン、および１，８２０．８ｍｇ（５８．９９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、６０ｍｇ（１．９４％）のピロキシカム、３１０．８ｍｇ（１０．０７％）のジエチレングリコールのモノエチルエーテルまたはジメチルイソソルビド、および５８６．４ｍｇ（１９％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００９２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００９３】
実施例６２（ＴＨＦ溶媒を用いる湿潤組成物）
溶媒キャスティングの方法によって経皮マトリックスパッチを作製する際に使用するための湿潤組成物を、最初に、２２７．７ｍｇ（７．４２％）のペトロラタム、１５５ｍｇ（４．７３％）のポリビニルピロリドン、および１，６７９．３ｍｇ（５４．７５％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７２．５ｍｇ（２．３６％）のピロキシカム、３７５．６ｍｇ（１２．２４％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００９４】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００９５】
実施例６３（ＴＨＦ溶媒を用いる湿潤組成物）
溶媒キャスティングの方法によって経皮マトリックスパッチを作製する際に使用するための湿潤組成物を、最初に、２４３．４ｍｇ（７．９３％）のペトロラタム、１５５ｍｇ（５．０５％）のポリビニルピロリドン、および１，６２２．７ｍｇ（５２．９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７７．５ｍｇ（２．５３％）のピロキシカム、４０１．５ｍｇ（１３．０９％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００９６】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００９７】
実施例６４（ＴＨＦ溶媒を用いる湿潤組成物）
溶媒キャスティングの方法によって経皮マトリックスパッチを作製する際に使用するための湿潤組成物を、最初に、１０１．８ｍｇ（３．３６％）のペトロラタム、１２６．５ｍｇ（４．１７％）のポリビニルピロリドン、および２，１０６．２ｍｇ（６９．５％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、２７．５ｍｇ（０．９１％）のピロキシカム、１３８．１ｍｇ（４．５６％）のジエチレングリコールのモノエチルエーテルまたはジメチルイソソルビド、および５３０．３ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【００９８】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【００９９】
実施例６５（ＴＨＦ溶媒を用いる湿潤組成物）
溶媒キャスティングの方法によって経皮マトリックスパッチを作製する際に使用するための湿潤組成物を、最初に、１３８．８ｍｇ（４．５５％）のペトロラタム、１７２．５ｍｇ（５．６６％）のポリビニルピロリドン、および１，９６３ｍｇ（６４．３９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、３７．５ｍｇ（１．２３％）のピロキシカム、１８８．３ｍｇ（６．１７％）のジエチレングリコールのモノエチルエーテルまたはジメチルイソソルビド、および５４８．８ｍｇ（１８％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１００】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１０１】
実施例６６（ＴＨＦ溶媒を用いる湿潤組成物）
溶媒キャスティングの方法によって経皮マトリックスパッチを作製する際に使用するための湿潤組成物を、最初に、１５７．３ｍｇ（５．２２％）のペトロラタム、１９５．５ｍｇ（６．４９％）のポリビニルピロリドン、および１，８９１．４ｍｇ（６２．７９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４２．５ｍｇ（１．４１％）のピロキシカム、２１３．４ｍｇ（７．０８％）のジエチレングリコールのモノエチルエーテルまたはジメチルイソソルビド、および５１２．１ｍｇ（１７％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１０２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１０３】
実施例６７（ＴＨＦ溶媒を用いる湿潤組成物）
溶媒キャスティングの方法によって経皮マトリックスパッチを作製する際に使用するための湿潤組成物を、最初に、１６６．５ｍｇ（５．５３％）のペトロラタム、２０７ｍｇ（６．８７％）のポリビニルピロリドン、および１，８５５．６ｍｇ（６１．６１％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４５ｍｇ（１．４９％）のピロキシカム、２２５．９ｍｇ（７．５％）のジエチレングリコールのモノエチルエーテルまたはジメチルイソソルビド、および５１２．１ｍｇ（１７％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１０４】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１０５】
実施例６８（ＴＨＦ溶媒を用いる湿潤組成物）
溶媒キャスティングの方法によって経皮マトリックスパッチを作製する際に使用するための湿潤組成物を、最初に、１８６ｍｇ（６．１４％）のペトロラタム、２２８ｍｇ（７．５２％）のポリビニルピロリドン、および１，７８５ｍｇ（５８．９１％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５０ｍｇ（１．６５％）のピロキシカム、２５１ｍｇ（８．２８％）のジエチレングリコールのモノエチルエーテルまたはジメチルイソソルビド、および５３０．３ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１０６】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１０７】
実施例６９（ＴＨＦ溶媒を用いる湿潤組成物）
溶媒キャスティングの方法によって経皮マトリックスパッチを作製する際に使用するための湿潤組成物を、最初に、２０３．５ｍｇ（６．５９％）のペトロラタム、２５３ｍｇ（８．２％）のポリビニルピロリドン、および１，７１２．４ｍｇ（５５．４８％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５５ｍｇ（１．７８％）のピロキシカム、２７６．１ｍｇ（８．９５％）のジエチレングリコールのモノエチルエーテルまたはジメチルイソソルビド、および５８６．４ｍｇ（１９％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１０８】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１０９】
実施例７０（ＴＨＦ溶媒を用いる湿潤組成物）
溶媒キャスティングの方法によって経皮マトリックスパッチを作製する際に使用するための湿潤組成物を、最初に、２２２ｍｇ（７．１９％）のペトロラタム、２７６ｍｇ（８．９４％）のポリビニルピロリドン、および１，６４０．８ｍｇ（５３．１６％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、６０ｍｇ（１．９４％）のピロキシカム、３０１．２ｍｇ（９．７６％）のジエチレングリコールのモノエチルエーテルまたはジメチルイソソルビド、および５８６．４ｍｇ（１９％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１１０】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１１１】
実施例７１（ＴＨＦ溶媒を用いる湿潤組成物）
溶媒キャスティングの方法によって経皮マトリックスパッチを作製する際に使用するための湿潤組成物を、最初に、２６８．３ｍｇ（８．７４％）のペトロラタム、３３３．５ｍｇ（１０．８７％）のポリビニルピロリドン、および１，４６１．８ｍｇ（４７．６５％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７２．５ｍｇ（２．３６％）のピロキシカム、３６４．０ｍｇ（１１．８６％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１１２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１１３】
実施例７２（ＴＨＦ溶媒を用いる湿潤組成物）
溶媒キャスティングの方法によって経皮マトリックスパッチを作製する際に使用するための湿潤組成物を、最初に、２８６．８ｍｇ（９．３５％）のペトロラタム、３５６．５ｍｇ（１１．６２％）のポリビニルピロリドン、および１，３９０．２ｍｇ（４５．３２％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７７．５ｍｇ（２．５３％）のピロキシカム、３８９．１ｍｇ（１２．６８％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１１４】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１１５】
実施例７３（ＴＨＦ溶媒を用いる湿潤組成物）
溶媒キャスティングの方法によって経皮マトリックスパッチを作製する際に使用するための湿潤組成物を、最初に、１０３ｍｇ（３．４％）のペトロラタム、１２６．３ｍｇ（４．１７％）のポリビニルピロリドン、および２，１０４ｍｇ（６９．４３％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、２７．８ｍｇ（０．９２％）のピロキシカム、１３９ｍｇ（４．５９％）のジエチレングリコールのモノエチルエーテルまたはジメチルイソソルビド、および５３０．３ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１１６】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１１７】
実施例７４（ＴＨＦ溶媒を用いる湿潤組成物）
溶媒キャスティングの方法によって経皮マトリックスパッチを作製する際に使用するための湿潤組成物を、最初に、１３９．１ｍｇ（４．５９％）のペトロラタム、１７０．６ｍｇ（５．６３％）のポリビニルピロリドン、および１，９６４．９ｍｇ（６４．８４％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、３７．５ｍｇ（１．２４％）のピロキシカム、１８７．９ｍｇ（６．２％）のジエチレングリコールのモノエチルエーテルまたはジメチルイソソルビド、および５３０．４ｍｇ（１７．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１１８】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１１９】
実施例７５（ＴＨＦ溶媒を用いる湿潤組成物）
溶媒キャスティングの方法によって経皮マトリックスパッチを作製する際に使用するための湿潤組成物を、最初に、１５７．７ｍｇ（５．１７％）のペトロラタム、１９３．４ｍｇ（６．３４％）のポリビニルピロリドン、および１，８９３．５ｍｇ（６２．１１％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４２．５ｍｇ（１．３９％）のピロキシカム、２１２．９ｍｇ（６．９８％）のジエチレングリコールのモノエチルエーテルまたはジメチルイソソルビド、および５４８．８ｍｇ（１８％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１２０】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１２１】
実施例７６（ＴＨＦ溶媒を用いる湿潤組成物）
溶媒キャスティングの方法によって経皮マトリックスパッチを作製する際に使用するための湿潤組成物を、最初に、１６７ｍｇ（５．４１％）のペトロラタム、２０４．８ｍｇ（６．６３％）のポリビニルピロリドン、および１，８５７．９ｍｇ（６０．１９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、４５ｍｇ（１．４６％）のピロキシカム、２２５．５ｍｇ（７．３％）のジエチレングリコールのモノエチルエーテルまたはジメチルイソソルビド、および５８６．４ｍｇ（１９％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１２２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１２３】
実施例７７（ＴＨＦ溶媒を用いる湿潤組成物）
溶媒キャスティングの方法によって経皮マトリックスパッチを作製する際に使用するための湿潤組成物を、最初に、１８５．５ｍｇ（６．１６％）のペトロラタム、２２７．５ｍｇ（７．５５％）のポリビニルピロリドン、および１，７８６．５ｍｇ（５９．３１％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５０ｍｇ（１．６６％）のピロキシカム、２５０．５ｍｇ（８．３２％）のジエチレングリコールのモノエチルエーテルまたはジメチルイソソルビド、および５１２．１ｍｇ（１７％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１２４】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１２５】
実施例７８（ＴＨＦ溶媒を用いる湿潤組成物）
溶媒キャスティングの方法によって経皮マトリックスパッチを作製する際に使用するための湿潤組成物を、最初に、２０４．１ｍｇ（６．６５％）のペトロラタム、２５０．３ｍｇ（８．１６％）のポリビニルピロリドン、および１，７１５．２ｍｇ（５５．９１％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、５５ｍｇ（１．７９％）のピロキシカム、２７５．６ｍｇ（８．９８％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１２６】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１２７】
実施例７９（ＴＨＦ溶媒を用いる湿潤組成物）
溶媒キャスティングの方法によって経皮マトリックスパッチを作製する際に使用するための湿潤組成物を、最初に、２２２．６ｍｇ（７．２６％）のペトロラタム、２７３ｍｇ（８．９％）のポリビニルピロリドン、および１，６４３．８ｍｇ（５３．５９％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、６０ｍｇ（１．９６％）のピロキシカム、３００．６ｍｇ（９．８％）のジエチレングリコールのモノエチルエーテルまたはジメチルイソソルビド、および５６７．５ｍｇ（１８．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１２８】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１２９】
実施例８０（ＴＨＦ溶媒を用いる湿潤組成物）
溶媒キャスティングの方法によって経皮マトリックスパッチを作製する際に使用するための湿潤組成物を、最初に、２６９ｍｇ（８．８２％）のペトロラタム、３２９．９ｍｇ（１０．８２％）のポリビニルピロリドン、および１，４６５．４ｍｇ（４８．０７％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７２．５ｍｇ（２．３８％）のピロキシカム、３６３．２ｍｇ（１１．９１％）のジエチレングリコールのモノエチルエーテルまたはジメチルイソソルビド、および５４８．８ｍｇ（１８％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１３０】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１３１】
実施例８１（ＴＨＦ溶媒を用いる湿潤組成物）
溶媒キャスティングの方法によって経皮マトリックスパッチを作製する際に使用するための湿潤組成物を、最初に、２８７．５ｍｇ（９．３２％）のペトロラタム、３５２．６ｍｇ（１１．４３％）のポリビニルピロリドン、および１，３９４．１ｍｇ（４５．１７％）のＤｕｒｏ−Ｔａｋ  ３８７−２０５２アクリルコポリマー自己接着基剤を含有する組成物Ａを作製することによって、調製する。次いで、組成物Ａを周囲温度で混合し、そして別の混合物である組成物Ｂを、７７．５ｍｇ（２．５１％）のピロキシカム、３８８．３ｍｇ（１２．５８％）のジエチレングリコールのモノエチルエーテルまたはジメチルイソソルビド、および５８６．４ｍｇ（１９．５％）のテトラヒドロフランを用いて調製する。組成物Ｂを、ピロキシカムが完全に溶解するまで、周囲温度で混合する。次いで、組成物Ａおよび組成物Ｂを合わせ、そしてキャップをした状態で、タンブラーまたは回転子で混合する。
【０１３２】
この湿潤組成物を、片面が低アレルギー性感圧性アクリレート接着剤でコーティングされた、３Ｍ  ＣｏＴｒａｎ  ９６９９  Ｓｉｎｇｌｅ  Ｃｏａｔｅｄ  Ｍｅｌｔ  Ｂｒｏｗｎ  Ｐｏｌｙｕｒｅｔｈａｎｅ  Ｔａｐｅの裏打ちにキャスティングし得る。混合とキャスティングとの両方を、好ましくは、周囲温度で行う。次いで、このフィルムでコーティングした材料を、周囲温度以上に加熱する。溶媒のエバポレーションにより、薬物含有接着フィルムが残る。次いで、このマトリックス層を、Ｎｏ．９７４４のフルオロポリマーでコーティングされたポリエステルフィルム（３Ｍ，Ｓｔ．Ｐａｕｌ，Ｍｉｎｎｅｓｏｔａ）で覆う。
【０１３３】
ジメチルイソソルビドを用いるマトリックスパッチは、ジエチレングリコールのモノエチルエーテルを用いるパッチよりもわずかに好ましい。なぜなら、８時間の使用後に剥がす際に、皮膚からより容易に除去されるからである。このことは、実施例１と実施例２との両方のパッチがヒト被験体での使用中に皮膚を通してのピロキシカムの優れた浸透を示すという事実を損なわない。
【０１３４】
本発明のマトリックスパッチは、本明細書中に記載されるような成分の独特の組み合わせのみによって、その所望の局面を達成することができ、そして他の成分を必要とせず、そして他の成分を有さない（例えば、本発明のマトリックスパッチは、他の溶媒、グリコール、ヒドロキシド放出剤、トリアセチン、ビタミンＥなどを含まない）。
【０１３５】
本発明の種々の実施形態が記載されたが、これらの実施形態の種々の改変および改造が、当業者に明らかであることが理解されるべきである。このような改変および改造は、本発明の範囲内であるとみなされる。本発明の範囲は、添付の特許請求の範囲の範囲によってのみ限定される。